(57)【要約】【課題】被転写体の材料の種類に関わらず、高品質な画像を形成することができる再転写用記録媒体を得ることを目的とする。【解決手段】本発明の再転写用記録媒体は、基材上に、受容層を剥離可能に設け、前記受容層が、モンタンワックスをイソシアネートにて変性した変性ワックスからなること特徴とする。【選択図】なし【特許請求の範囲】
【請求項１】
基材上に、受容層を剥離可能に設けてなる再転写用記録媒体において、前記受容層が、モンタンワックスをイソシアネートにて変性した変性ワックスからなること特徴とする再転写用記録媒体。
【請求項２】
前記変性ワックスの融点が８０℃〜９５℃である請求項１記載の再転写用記録媒体。
【発明の詳細な説明】
【技術分野】
【０００１】
本発明は、再転写用記録媒体に関し、詳しくは、画像を受容層に形成した後、その受容層を、ラフ紙や布等、従来熱転写しにくかった被転写体上に再転写することにより、被転写体を選ばずに高品質な画像を形成することが可能となる再転写用記録媒体に関する。
【背景技術】
【０００２】
簡便で鮮明に記録できる方式として感熱転写記録方式が広く用いられている。この記録方式は、基材上に着色転写層を有する熱転写シートの背面より、サーマルヘッドなどから熱エネルギーを加えることによって、着色転写層から画像を熱転写受像シートの表面に熱転写して画像を形成するものである。この転写方式はその着色転写層の構成によって昇華転写型と熱溶融型に大別される。
【０００３】
また、感熱転写記録方式はフルカラーの画像形成が可能であることから、コンピュータグラフィックス、ＤＶＤＲＯＭその他に代表されるデジタル画像およびビデオ等のアナログ画像のフルカラーハードコピーシステムとして用途が拡大している。例えば、ＣＡＤなどの設計の出力、ＣＴスキャンなどの医療用測定機器の出力、身分証明書（ＩＤカード）やクレジットカード等への顔写真出力等が挙げられる。これら用途の多様化に伴い任意の対象物（被転写体）に画像を形成する要求が高まっているが、画像形成可能な被転写体は染料染着性のあるプラスチックシート又は染料を受ける受容層をあらかじめ設けている紙等に限定されており、画像形成面が曲面であったり凹凸形状を有している場合には画像が乱れるという問題があった。
【０００４】
これを解決する手段として、白色顔料とガラス転移温度が５０℃以上の合成樹脂との混合物からなり、空隙率が１０〜５０％である基材を用いることにより、基材のクッション性をあげて、再転写時に基材が被転写体の凹凸や曲面対応することで画像の乱れを防止するという再転写型受像シートが提案されている（特許文献１）。
【特許文献１】特開平８−２１２８号公報
【発明の開示】
【発明が解決しようとする課題】
【０００５】
しかし、特許文献１に記載された再転写型受像シートでは、受容層のバインダー樹脂として、通常の転写媒体に使用されている樹脂がそのまま使用されているため、形成された画像に白抜けや欠けが発生し、高品質の画像を形成することができなかった。
【０００６】
本発明はこれらの問題点を解決し、被転写体の材料の種類に関わらず、高品質な画像を形成することができる再転写用記録媒体を得ることを目的とする。
【課題を解決するための手段】
【０００７】
本発明者らは上記問題点を解決すべく鋭意検討した結果、ある特定の変性ワックスを受容層に用いることにより良好な染料染着性を有しつつ、白抜けや欠けの発生がない再転写用記録媒体を得ることができることを見出し本発明を完成するに至った。
【０００８】
すなわち、本発明の再転写用記録媒体は、受容層が基材上に剥離可能に設けられ、前記受容層が、モンタンワックスをイソシアネートにて変性した変性ワックスからなることを特徴とする。
【０００９】
従来は、ワックス類を受容層形成材料として用いると、保存性が劣ったり、染料を転写する際に熱でワックスが流れてしまい、形成された画像の画質が劣る、といった問題点があった。このため、ワックスは、受容層形成材料の主構成材料としては用いられていなかった。
【００１０】
これに対し、本発明者らは種々の検討を行った結果、ワックスの中でも、モンタンワックスをイソシアネート変性した変性ワックスを受容層形成材料の主構成材料として用いることで、ワックスの優位性を維持したまま、従来生じていた問題が解決できることを見出したものである。
【発明の効果】
【００１１】
本発明の再転写記録媒体によれば、以下のような効果を得ることができる。
（１）被転写体を選ばずに画像を形成することが可能となる。
（２）鮮明で高濃度である高品質が画像が得られる。
（３）画像を形成した受容層を被転写体に転写する、いわゆる転写性に優れるため、得られた画像は白抜けや欠けが発生することがない。
（４）画像を形成した受容層上に、さらに保護層を設けるような場合にも、保護層の欠けが発生することなく転写性に優れる。
（５）構造が単純であるため、製造工程が少なくて済み、製造コストを抑えることができる。
【発明を実施するための最良の形態】
【００１２】
本発明の再転写用記録媒体は、基材上に、モンタンワックスをイソシアネートにて変性した変性ワックスからなる受容層を剥離可能に設けたものである。
【００１３】
本発明において用いられるモンタンワックスについては公知のモンタンワックスを使用することができる。また、モンタンワックスを変性するために用いられるイソシアネートについても、公知のイソシアネートを用いることができる。例えば２，４−トリレンジイソシアネート、２，６トリレンジイソシアネート、ジフェニルメタン−４，４‘−ジイソシアネート（ＭＤＩ）、水素化ＭＤＩ、トリフェニルメタントリイソシアネート、キシレンジイソシアネート（ＸＤＩ）、水素化ＸＤＩ、３，３’−ジメチル−４，４−ジフェニレンジイソシアネート等の芳香族イソシアネート、ジメチルジイソシアネート、イソホロンジイソシアネート、ヘキサメチレンジイソシアネート、トリメチルヘキサメチレンジイソシアネート、リジンイソシアネートメチルエステル等の脂肪族イソシアネート等が挙げられる。
【００１４】
イソシアネートにおけるモンタンワックスの変性量は、特に限定はない。ただし、融点が８０℃以上、さらに８５℃〜９５℃であることが好ましい。融点が上記未満の場合、融点が低すぎて保存時にブロッキングを起こしたり、染料を転写する時に変性ワックスが溶融して流れることがある。さらに、面順次に染料を転写していった場合に、最後のシアン色を転写した際に、他の色（イエロー、マゼンダ）が逆転写したり、被転写体に染料を再転写した後に、さらに保護層を転写する場合に保護層が良好に転写できなかったりするおそれがある。好適な変性ワックスとしては、例えば、ペトライトＷＢ−２、ＷＢ−５、ＷＢ−７（以上製品名、ペトライト製）等が挙げられる。
【００１５】
本発明の再転写用記録媒体の受容層には、変性モンタンワックスが基材上から脱落するのを防止したり、柔軟性や硬度を調整する等を目的として、フェノキシ樹脂、塩化ビニル系樹脂、ポリエステル系樹脂、ウレタン系樹脂、プロピオン酸セルロース等のセルロース系樹脂やブチル（メタ）アクリレート等のアクリレートやイソシアネート等を配合することが好ましい。
【００１６】
上記樹脂の変性モンタンワックスに対する配合量は、変性モンタンワックス１００重量部に対して、好ましくは１〜３０重量部である。この範囲未満では変性モンタワックスが基材上から脱落するのを防止することが出来ず、白抜けや欠けの原因となるおそれがある。一方、この範囲を超えると変性モンタンワックスの構成比率が低下して、所望の光学濃度や鮮明性、良好な転写性等を得ることができない。
【００１７】
好適なアクリレートとしては、単官能（メタ）アクリレートモノマー、多官能（メタ）アクリレートモノマー、そして多官能（メタ）アクリレートオリゴマーが挙げられる。これらの（メタ）アクリレート化合物は、単独で、または２種以上を併用してもよい。
【００１８】
単官能（メタ）アクリレートモノマーの具体例としては、メチル（メタ）アクリレート、エチル（メタ）アクリレート、プロピル（メタ）アクリレート、ブチル（メタ）アクリレート、イソブチル（メタ）アクリレート、ヘキシル（メタ）アクリレート、２−エチルヘキシル（メタ）アクリレート、イソデシル（メタ）アクリレート、ラウリル（メタ）アクリレート、ステアリル（メタ）アクリレート、アリル（メタ）アクリレート、シクロヘキシル（メタ）アクリレート、メチルシクロヘキシル（メタ）アクリレート、イソボルニル（メタ）アクリレート、２−ヒドロキシエチル（メタ）アクリレート、２−ヒドロキシプロピル（メタ）アクリレート、カプロラクトン変性２−ヒドロキシエチル（メタ）アクリレート、グリセロール（メタ）アクリレート、グリシジル（メタ）アクリレート、３−クロロ−２−ヒドロキシプロピル（メタ）アクリレート、２，３−ジブロモプロピル（メタ）アクリレート、２−シアノエチル（メタ）アクリレート、テトラヒドロフルフリル（メタ）アクリレート、カプロラクトン変性テトラヒドロフルフリル（メタ）アクリレート、ジシクロペンタニル（メタ）アクリレート、ジシクロペンテニロキシエチル（メタ）アクリレート、Ｎ，Ｎ−ジメチルアミノエチル（メタ）アクリレート、Ｎ，Ｎ−ジエチルアミノエチル（メタ）アクリレート、トリフルオロエチル（メタ）アクリレート、テトラフルオロプロピル（メタ）アクリレート、オクタフルオロペンチル（メタ）アクリレート、ヘプタデカフルオロデシル（メタ）アクリレート、ベンジル（メタ）アクリレート、２−エトキシエチル（メタ）アクリレート、２−（２−エトキシエトキシ）エチル（メタ）アクリレート、ブトキシエチル（メタ）アクリレート、２−メトキシエチル（メタ）アクリレート、メトキシジエチレングリコール（メタ）アクリレート、メトキシトリエチレングリコール（メタ）アクリレート、メトキシポリエチレングリコール（メタ）アクリレート、２−メトキシプロピル（メタ）アクリレート、メトキシジプロピレングリコール（メタ）アクリレート、メトキシトリプロピレングリコール（メタ）アクリレート、メトキシポリプロピレングリコール（メタ）アクリレート、ポリエチレングリコール（メタ）アクリレート、ポリプロピレングリコール（メタ）アクリレート、ポリエチレングリコール／ポリプロピレングリコール（メタ）アクリレート、脂環式変性ネオペンチルグリコール（メタ）アクリレート、エチレンオキシド変性リン酸（メタ）アクリレート、エチレンオキシド変性ブトキシ化リン酸（メタ）アクリレート、エチレンオキシド変性フェノキシ化リン酸（メタ）アクリレート、トリメトキシシリルプロピル（メタ）アクリレート、スルホン酸ナトリウムエチル（メタ）アクリレート、エチレンオキシド変性コハク酸（メタ）アクリレート、モルホリン（メタ）アクリレート、フェノキシ（メタ）アクリレート、フェノキシエチル（メタ）アクリレート、フェノキシジエチレングリコール（メタ）アクリレート、エチレンオキシド変性フタル酸（メタ）アクリレート、プロピレンオキシド変性フタル酸（メタ）アクリレート、（メタ）アクリル酸アミド、（メタ）アクリル酸Ｎ，Ｎ'−ジメチルアミ��エチル、（メタ）アクリル酸が挙げられる。
【００１９】
これらの単官能（メタ）アクリレートモノマーの中でも、（メタ）アクリル酸、２−ヒドロキシエチル（メタ）アクリレート、２−ヒドロキシプロピル（メタ）アクリレート、（メタ）アクリル酸アミド、グリシジル（メタ）アクリレート、メチル（メタ）アクリレート、エチル（メタ）アクリレート、ブチル（メタ）アクリレート、イソブチル（メタ）アクリレート、ヘキシル（メタ）アクリレート、２−エチルヘキシル（メタ）アクリレートなどが好ましい。
【００２０】
多官能（メタ）アクリレートモノマーの具体例としては、ビスフェノールＡジ（メタ）アクリレート、エチレンオキシド変性ビスフェノールＡジ（メタ）アクリレート、プロピレンオキシド変性ビスフェノールＡジ（メタ）アクリレート、エチレンオキシド変性ビスフェノールＦジ（メタ）アクリレート、エチレンオキシド変性ビスフェノールＳジ（メタ）アクリレート、テトラブロモビスフェノールＡジ（メタ）アクリレート、エチレングリコールジ（メタ）アクリレート、ジエチレングリコールジ（メタ）アクリレート、エピクロルヒドリン変性エチレングリコールジ（メタ）アクリレート、グリセロールジ（メタ）アクリレート、グリセロールトリ（メタ）アクリレート、エピクロルヒドリン変性グリセロールトリ（メタ）アクリレート、１，４−ブタンジオールジ（メタ）アクリレート、エピクロルヒドリン変性−１，４−ブタンジオールジ（メタ）アクリレート、１，６−ヘキサンジオールジ（メタ）アクリレート、エピクロルヒドリン変性−１，６−ヘキサンジオールジ（メタ）アクリレート、ネオペンチルグリコールジ（メタ）アクリレート、ヒドロキシピバリン酸ネオペンチルグリコールジ（メタ）アクリレート、カプロラクトン変性ヒドロキシピバリン酸エオペンチルグリコールジ（メタ）アクリレート、トリメチロールプロパントリ（メタ）アクリレート、エチレンオキシド変性トリメチロールプロパントリ（メタ）アクリレート、プロピレンオキシド変性トリメチロールプロパントリ（メタ）アクリレート、エピクロルヒドリン変性トリメチロールプロパントリ（メタ）アクリレート、ネオペンチルグリコール変性トリメチロールプロパントリ（メタ）アクリレート、ジシクロペンタニルジ（メタ）アクリレート、ペンタエリスリトールトリ（メタ）アクリレート、ペンタエリスリトールテトラトリメチロールプロパントリ（メタ）アクリレート、ジペンタエリスリトールヘキサ（メタ）アクリレート、カプロラクトン変性ジペンタエリスリトールヘキサ（メタ）アクリレート、ジペンタエリスリトールモノヒドロキシペンタ（メタ）アクリレート、アルキル変性ジペンタエリスリトールペンタ（メタ）アクリレート、アルキル変性ジペンタエリスリトールテトラ（メタ）アクリレート、アルキル変性ジペンタエリスリトールトリ（メタ）アクリレート、ジトリメチロールプロパンテトラ（メタ）アクリレート、ジエチレングリコールジ（メタ）アクリレート、ポリエチレングリコールジ（メタ）アクリレート、エピクロルヒドリン変性ポリエチレングリコールジ（メタ）アクリレート、トリプロピレングリコールジ（メタ）アクリレート、ポリプロピレングリコールジ（メタ）アクリレート、エピクロルヒドリン変性ポリプロピレングリコールジ（メタ）アクリレート、エチレンオキシド変性リン酸ジ（メタ）アクリレート、エチレンオキシド変性リン酸トリ（メタ）アクリレート、カプロラクトン変性リン酸ジ（メタ）アクリレート、エピクロルヒドリン変性フタル酸ジ（メタ）アクリレート、トリス｛（メタ）アクリロイルオキシエチル｝イソシアヌレート、カプロラクトン変性トリス｛（メタ）アクリロイルオキシエチル｝イソシアヌレート、亜鉛（メタ）アクリレートなどが挙げられる。また、ヘキサ｛（メタ）アクリロイルオキシエトキシ｝シクロトリホスファゼン、オクタ｛（メタ）アクリロイルオキシエトキシ｝シクロテトラホスファゼンのような（メタ）アクリロイルオキシ基を有するホスファゼン化合物が挙げられる。これらはグリセロール（メタ）アクリレートのようなアクリレート／メタクリレートの混合物であってもよい。
【００２１】
これらの多官能（メタ）アクリレートモノマーの中でも、エチレングリコールジ（メタ）アクリレート、ジエチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ヒドロキシピバリン酸ネオペンチルグリコールジ（メタ）アクリレート、トリメチロールプロパントリ（メタ）アクリレート、ペンタエリスリトールトリ（メタ）アクリレートなどが好ましい。
【００２２】
多官能（メタ）アクリレートオリゴマーとしては、１分子中に少なくとも２個の（メタ）アクリロイルオキシ基を有する、多官能ポリエステル（メタ）アクリレートオリゴマー、多官能ウレタン（メタ）アクリレートオリゴマー、多官能エポキシ（メタ）アクリレートオリゴマー、多官能エーテル（メタ）アクリレートオリゴマーなどが挙げられる。これらのオリゴマーは、耐候性向上のために脂肪族又は脂環式化合物から製造されたものが好ましい。
【００２３】
これらオリゴマーの具体例を以下に挙げる。多官能ポリエステル（メタ）アクリレートオリゴマーとしては、（メタ）アクリル酸、多価アルコール及び多塩基酸（無水物）から合成した化合物が挙げられる。多価アルコールの具体例としては、エチレングリコール、１，４−ブタンジオール、１，６−ヘキサンジオール、ジエチレングリコール、トリエチレングリコール、ポリエチレングリコール、プロピレングリコール、ジプロピレングリコール、ポリプロピレングリコール、ネオペンチルグリコール、ジメチロールヘプタン、ジメチロールプロピオン酸、ジメチロールブチリオン酸、トリメチロールエタン、トリメチロールプロパン、ジトリメチロールプロパン、ペンタエリスリトール、ジペンタエリスリトール、グリセリンが挙げられる。
【００２４】
多塩基酸（無水物）の具体例としては、マロン酸、（無水）コハク酸、アルケニルコハク酸、グルタル酸、アジピン酸、ピメリン酸、コルク酸、アゼライン酸、セバチン酸、イソセバチン酸、（無水）マレイン酸、フマル酸、（無水）イタコン酸、（無水）フタル酸、イソフタル酸、テレフタル酸、（無水）トリメリット酸が挙げられる。
【００２５】
多官能ウレタン（メタ）アクリレートオリゴマーとしては、例えば、ポリイソシアネート、ポリオール及びヒドロキシ（メタ）アクリレートの反応によって得られる化合物が挙げられる。
【００２６】
ポリイソシアネートの具体例としては、ヘキサメチレンジイソシアネート、イソホロンジイソシアネート、メチレンビス（４−シクロヘキシルイソシアネート）、トリメチルヘキサメチレンジイソシアネート、トリレンジイソシアネート、キシリレンジイソシアネート、４，４'−ジフェニルメタンジイソシアネート、芳香族イソシアネートを水素添加して得られるジイソシアネート（例えば、水素添加トリレンジイソシアネート、水素添加キシリレンジイソシアネート、ジシクロヘキシルメタンジイソシアネートなど）、トリフェニルメタントリイソシアネート、ジメチレントリフェニルトリイソシアネートなどのジ−及びトリ−イソシアネート、このジ−及びトリ−イソシアネートを多量化させて得られるポリイソシアネートが挙げられる。
【００２７】
ポリオールとしては、脂肪族、脂環式及び芳香族のポリオール、ポリエステルポリオール、ポリエーテルポリオールが挙げられる。脂肪族及び脂環式ポリオール並びにポリエーテルポリオールの具体例としては、エチレングリコール、１，４−ブタンジオール、１，６−ヘキサンジオール、ジエチレングリコール、トリエチレングリコール、ポリエチレングリコール、プロピレングリコール、ジプロピレングリコール、ポリプロピレングリコール、ネオペンチルグリコール、ジメチロールヘプタン、ジメチロールプロピオン酸、ジメチロールブチリオン酸、トリメチロールエタン、トリメチロールプロパン、ジトリメチロールプロパン、ペンタエリスリトール、ジペンタエリスリトール、グリセリン、水素添加ビスフェノールＡなどが挙げられる。
【００２８】
芳香族のポリオールとしては、例えば、エトキシ化ビスフェノールＡ、エトキシ化ビスフェノールＳなどが挙げられる。ポリエステルポリオールの具体例としては、例えば、カプロラクトン変性ジオールなどが挙げられる。
【００２９】
ヒドロキシ（メタ）アクリレートの具体例としては、２−ヒドロキシエチル（メタ）アクリレート、２−ヒドロキシプロピル（メタ）アクリレート、４−ヒドロキシブチル（メタ）アクリレート、グリセロールジ（メタ）アクリレート、グリセロール（メタ）アクリレート、ペンタエリスリトールトリ（メタ）アクリレートなどが挙げられる。
【００３０】
多官能エポキシ（メタ）アクリレートオリゴマーとしては、ポリグリシジルエーテルと（メタ）アクリル酸との付加反応によって得られる化合物が挙げられる。ポリグリシジルエーテルとしては、例えば、エチレングリコールジグリシジルエーテル、プロピレングリコールジグリシジルエーテル、トリプロピレングリコールジグリシジルエーテル、１，６−ヘキサンジオールジグリシジルエーテル、ビスフェノールＡジグリシジルエーテルなどが挙げられる。
【００３１】
多官能エーテル（メタ）アクリレートオリゴマーとしては、ポリオールとエチレンオキサイドやプロピレンオキサイドなどを反応して得られるポリエーテルと、エチル（メタ）アクリレートとのエステル交換によって得られる化合物を挙げることができる。ここでのポリオールの具体例としては、グリセリン、ヘキサントリオールが挙げられる。
【００３２】
イソシアネートとしては、ヘキサメチレンジイソシアネート、イソホロンジイソシアネート、メチレンビス（４−シクロヘキシルイソシアネート）、トリメチルヘキサメチレンジイソシアネート、トリレンジイソシアネート、キシリレンジイソシアネート、４，４'−ジフェニルメタンジイソシアネート、芳香族イソシアネートを水素添加して得られるジイソシアネート（例えば、水素添加トリレンジイソシアネート、水素添加キシリレンジイソシアネート、ジシクロヘキシルメタンジイソシアネートなど）、トリフェニルメタントリイソシアネート、ジメチレントリフェニルトリイソシアネートなどのジ−及びトリ−イソシアネート、このジ−及びトリ−イソシアネートを多量化させて得られるポリイソシアネートが挙げられる。
【００３３】
受容層には上記の各成分に加えて、受容層を着色するための着色剤、顔料を分散させるための分散剤、増感剤、紫外線吸収剤、レベリング剤、粘弾性改質剤等の添加剤を任意の割合で含有させることができる。
【００３４】
本発明の再転写用記録媒体は、上記の各成分と溶媒とを含む受容層形成用塗工液を基材の一方の面に塗布し、乾燥させて受容層を形成することで製造できる。
【００３５】
基材としては、従来公知の種々の材料からなるフィルムやシートがいずれも使用可能である。例えば、ポリエチレンテレフタレート、ポリエチレンナフタレート、ポリカーボネート、ポリアミド等からなるフィルムまたはシートや、コンデンサ紙等が挙げられる。基材の厚さは、熱転写プリンターにおける搬送性から、３〜１００μｍであることが好ましい。
【００３６】
本発明においては、特に剥離性や接着性が良好であるので、剥離層や接着層を設ける必要はないが、設けることを排除するものではない。例えば、基材の受容層を形成する側の表面には、ワックス類を主成分とするなどの剥離層を形成し、その剥離層の上に受容層を設けてもよい。
【００３７】
また、ポリアミド樹脂、アクリル樹脂、塩化ビニル樹脂、酢酸ビニル共重合樹脂、ポリエステル樹脂等の樹脂の溶液又はこれらに発泡剤等を含有させた溶液を塗布、乾燥、必要により発泡処理することにより０．５μ〜３μｍ程度の厚さの接着層としてもよい。
【００３８】
さらに、上記基材の受容層が形成される側の面とは反対の面に、シリコーン樹脂、フッ素樹脂、ニトロセルロース樹脂、シリコーン変性ウレタン樹脂、シリコーン変性アクリル樹脂からなり、必要に応じて滑剤を分散させた耐熱保護層を形成することが好ましい。
【００３９】
上記した層以外に、帯電防止性やバリヤー性その他の性能を有する表面層や中間層を設けてもよい。
【００４０】
本発明の再転写用記録媒体に染料を転写して画像を形成するには、現在使用されているサーマルヘッドを有する各種昇華転写用のプリンター及びこれらを本発明の再転写用記録媒体用に調整したプリンターを用いて行うことができる。そして、形成した画像を有する受容層を被転写体に再転写するには、サーマルヘッドを有するプリンター、熱ロール、ホットスタンパー等の、受容層を転写可能な公知の加熱加圧手段を用いて再転写すればよい。
【実施例】
【００４１】
（再転写用記録媒体の作製）
[実施例１]
厚さ２５μｍのポリエステルフィルム（ルミラー：商品名、東レ製）の背面に耐熱滑性処理を施し、表面に下記組成の受容層形成用塗工液をバーコーターにより、乾燥時５．０ｇ／ｍ２となるように塗布し、仮乾燥後、１００℃で３０分間乾燥させて受容層を形成し、再転写用記録媒体を得た。なお、以降、「部」とあるのは、重量基準である。
【００４２】
＜受容層形成用塗工液の組成＞
ペトライトＷＢ−２                                        １０．０部
（イソシアネート変性モンタンワックス、融点８５℃、ペトライト製）
クロスネートＤ７０（ポリイソシアネート、大日精化製）        １．０部
トルエン／メチルエチルケトン（１：１）                    ５０．０部
【００４３】
一方、下記組成の染料層形成用塗工液を調製し、背面に耐熱滑性処理を施した厚さ５μｍのポリエチレンフタレートフィルムに、塗布量が１．０ｇ／ｍ２となるように塗布、乾燥して熱転写シートを作製した。
【００４４】
＜染料層形成用塗工液の組成＞
昇華性染料（カヤセットブルー７１４、日本化薬製）            ５．０部
ブチラール樹脂（デンカブチラール３００１、電気化学工業製）  ５．０部
トルエン／メチルエチルケトン（１：１）                    ９０．０部
【００４５】
[実施例２]
実施例１のペトライトＷＢ−２を、ペトライトＷＢ−５（イソシアネート変性モンタンワックス、融点９０．５℃、ペトライト製）に変更した以外は、実施例１と同様にして、再転写用記録媒体を作製した。
【００４６】
[実施例３]
実施例１のペトライトＷＢ−２を、ペトライトＷＢ−７（イソシアネート変性モンタンワックス、融点９０．５℃、ペトライト製）に変更した以外は、実施例１と同様にして、再転写用記録媒体を作製した。
【００４７】
[実施例４]
実施例１のペトライトＷＢ−２を、ペトライトＷＢ−７（イソシアネート変性モンタンワックス、融点９０．５℃、ペトライト製）に変更し、クロスネートＤ７０（ポリイソシアネート）を配合しなかった以外は、実施例１と同様にして、再転写用記録媒体を作製した。
【００４８】
[実施例５]
実施例１のペトライトＷＢ−２を、ペトライトＷＢ−７（イソシアネート変性モンタンワックス、融点９０．５℃、ペトライト製）に変更し、クロスネートＤ７０（ポリイソシアネート）の配合量を３．０部に変更した以外は、実施例１と同様にして、再転写用記録媒体を作製した。
【００４９】
[実施例６]
実施例１のペトライトＷＢ−２を、ペトライトＷＢ−１０（イソシアネート変性モンタンワックス、融点７５．５℃、ペトライト製）に変更した以外は、実施例１と同様にして、再転写用記録媒体を作製した。
【００５０】
[実施例７]
実施例１のペトライトＷＢ−２を、ペトライトＷＢ−５（イソシアネート変性モンタンワックス、融点９０．５℃、ペトライト製）に変更し、クロスネートＤ７０（ポリイソシアネート）の配合量を３．５部に変更した以外は、実施例１と同様にして、再転写用記録媒体を作製した。
【００５１】
[比較例１]
実施例１のペトライトＷＢ−２を、ポリワックス２０００（ポリエチレンワックス、融点１２６℃、ペトライト製）に変更した以外は、実施例１と同様にして、再転写用記録媒体を作製した。
【００５２】
[比較例２]
実施例１のペトライトＷＢ−２を、バイロン２００（ポリエステル樹脂、ガラス転移温度６７℃、東洋紡製）に変更した以外は、実施例１と同様にして、再転写用記録媒体を作製した。
【００５３】
（再転写用記録媒体への印刷及び再転写）
上記実施例及び比較例で得られた各再転写用記録媒体に、サーマルヘッドを用いて、出力１Ｗ／ドット、パルス幅０．３〜０．４ｍsec、ドット密度６ドット／ｍｍの条件で、実施例１で作製した熱転写シートを用いて印刷を行い、再転写記録媒体上に転写画像を形成した。
【００５４】
次に、画像が形成された再転写用記録媒体と、グンゼ製の肌着（Ｙ６４６０８、ポリエステル６０％、綿４０％）とを重ね合わせ、熱ロールを用いて再転写用記録媒体の受容層から肌着に画像を再転写させ、最終的に転写画像を有する肌着（被転写体）を得た。
【００５５】
（光学濃度）
得られた転写画像を有する被転写体の光学濃度を、光学濃度計ＲＤ−９１８（グレタグマクベス社製）により測定した。結果を表１及び表２に示す。
【００５６】
（画像鮮明性）
得られた転写画像を有する被転写体の画像鮮明性を目視にて評価した。評価基準を以下のとおりとし、結果を表１及び表２に示す。
○：画像が鮮明である。
△：多少の画像のぼけはあるが、実用上問題のない程度である。
×：画像のぼけ、滲み等により鮮明性に劣る。
【００５７】
（転写性）
得られた転写画像を有する被転写体の受容層の欠け、画像の白抜けを目視にて評価した。評価基準を以下のとおりとし、結果を表１及び表２に示す。
○：欠け、白抜けがなく転写されている。
△：白抜けが観察されるが、実用上問題のない程度である。
×：欠け、白抜けがひどく実用上問題がある。
【００５８】
（保護層転写性）
厚さ１２μｍのポリエチレンテレフタレートフィルム（ルミラー：商品名、東レ製）の一方の面に耐熱処理を施し、他方の面に下記組成の保護層形成用塗工液をバーコーターにて、乾燥時の塗布量が３．０ｇ／ｍ２となるように塗布し、乾燥して保護層を得た。
【００５９】
＜保護層形成用塗工液の組成＞
アクリル樹脂（ダイヤナールＢＲ−８３、三菱レイヨン製）    ２０．０部
トルエン／メチルエチルケトン（１：１）                    ８０．０部
次に、形成した保護層の表面に下記組成の接着性樹脂層形成用塗工液を、バーコーターにより、乾燥時の塗布量が１．０ｇ／ｍ２となるように塗布し、乾燥して熱接着性樹脂層を形成して保護層転写媒体を作製した。
【００６０】
＜接着性樹脂層形成用塗工液＞
塩化ビニル−酢酸ビニル共重合体                            ２０．０部
（１０００ＡＬＫ、電気化学工業製）
トルエン／メチルエチルケトン（１：１）                      ８０．０部
【００６１】
画像が形成された被転写体と、上記保護層転写媒体とを重ね合わせ、熱ロールにて被転写体上に保護層を転写した。評価基準を以下のとおりとし、結果を表１及び表２に示す。
○：保護層が良好に転写された。
△：保護層は転写されたが、一部密着性が弱い部分が観察された。
×：保護層の欠けが発生する、又は保護層が転写されない。
【００６２】
【表１】
2007245410.tif 000002
【００６３】
【表２】
2007245410.tif 000003